(57)【特許請求の範囲】
【請求項１】
触媒担体と、該触媒担体上に形成された貴金属担持部とを有する排ガス浄化用触媒において、
前記貴金属担持部は、担持部成分と、該担持部成分に担持された貴金属触媒とを有し、
該貴金属触媒はロジウムのみからなり、
該ロジウムのみを担持する前記担持部成分は、少なくともジルコニウムとセリウムとの混合酸化物粉末と、活性アルミナ粉末とで形成されており、
前記ジルコニウムとセリウムとの混合酸化物はその総量を１００モル％とするとジルコニウムは７５モル％以上であることを特徴とする排ガス浄化用触媒。
【請求項２】
前記触媒担体上には、更に、第２の貴金属担持部が形成されており、
該第２の貴金属担持部は、担持部成分と、該担持部成分に担持された貴金属触媒とを有し、
該貴金属触媒はロジウム以外の白金、パラジウムなどの貴金属成分から選ばれる少なくとも一種からなることを特徴とする請求項１に記載の排ガス浄化用触媒。
【請求項３】
触媒担体と、該触媒担体上に形成された貴金属担持部とを有する排ガス浄化用触媒において、
前記貴金属担持部は、第１の貴金属担持部と、第２の貴金属担持部とからなり、
前記第１の貴金属担持部は、担持部成分と、該担持部成分に担持されロジウムのみからなる貴金属触媒とを有し、
前記第２の貴金属担持部は、担持部成分と、該担持部成分に担持されロジウム以外の白金、パラジウムなどの貴金属成分から選ばれる少なくとも一種からなる貴金属触媒とを有し、
前記ロジウムのみからなる貴金属触媒を担持する前記担持部成分は、ジルコニウム酸化物及びセリウム酸化物からなる酸化物成分と、該酸化物成分を担持する活性アルミナ粉末とからなり、
前記活性アルミナ粉末に担持されている前記酸化物成分の中のジルコニウム及びセリウムの総量を１００モル％とすると、前記ジルコニウムの担持量は７５モル％以上であることを特徴とする排ガス浄化用触媒。
【発明の詳細な説明】
【技術分野】
【０００１】
本発明は、排ガス浄化用触媒に関するもので、自動車などの内燃機関からの排ガス中に含まれる有害成分である一酸化炭素（ＣＯ）、炭化水素（ＨＣ）および窒素酸化物（ＮＯｘ）を同時に除去する排ガス浄化用触媒に係るものである。
【背景技術】
【０００２】
従来、排ガス浄化用触媒としては、セラミックスの触媒担体上に耐火性無機酸化物を担持し、該耐火性無機酸化物に触媒となる貴金属元素および貴金属元素を安定化して保持する化合物と共に担持して形成されている。
特許文献１（特開昭６３−１１１６７４１号公報）には、上記の貴金属元素を安定化して保持する化合物として添加されたセリウムが、排ガス浄化条件の高温度下における酸化セリウムの粒成長を抑制し浄化性能を維持するため、ジルコニウム酸化物がセリウム酸化物に一部は複合酸化物ないしは固溶体として存在させた触媒が開示されている。
【０００３】
また、特許文献２（特開平２−４３９５１号公報）には、高温酸化雰囲気のような厳しい条件下でも優れた耐久性を有し、低温域でも高い浄化性能を有する排ガス浄化用触媒として、ジルコニア又はジルコニアとイットリアおよびカルシアよりなる群から選ばれた１種によって安定化されたセリウム酸化物と、ロジウム、白金およびパラジウムよりなる触媒金属を担持した耐火性無機酸化物の活性アルミナとをハニカム担体に担持した触媒が開示されている。しかしながら、これらの排ガス浄化用触媒は、高温域で活性であってもエンジン始動直後の低温雰囲気では、必ずしも触媒が活性とならず十分な浄化性能を示さないという不具合を有する。すなわち、ある程度以上の温度に触媒が暖まらないと、排ガスの浄化性能を十分に発揮できない。
【先行技術文献】
【特許文献】
【０００４】
【特許文献１】特開昭６３−１１１６７４１号公報
【特許文献２】特開平２−４３９５１号公報
【発明の概要】
【発明が解決しようとする課題】
【０００５】
本発明は、上記の事情に鑑みてなされたもので低温域での触媒活性および触媒自体の耐熱性を向上し、エンジン始動後、速やかに触媒を活性化することを課題とする。
【課題を解決するための手段】
【０００６】
【０００７】
本発明の排ガス浄化用触媒は、触媒担体と、該触媒担体上に形成された貴金属担持部とを有する排ガス浄化用触媒において、前記貴金属担持部は、担持部成分と、該担持部成分に担持された貴金属触媒とを有し、該貴金属触媒はロジウムのみからなり、該ロジウムのみを担持する前記担持部成分は、少なくともジルコニウムとセリウムとの混合酸化物粉末と、活性アルミナ粉末とで形成されており、前記ジルコニウムとセリウムとの混合酸化物はその総量を１００モル％とするとジルコニウムは７５モル％以上であることを特徴とする。
【０００８】
前記触媒担体上には、更に、第２の貴金属担持部が形成されており、該第２の貴金属担持部は、担持部成分と、該担持部成分に担持された貴金属触媒とを有し、該貴金属触媒はロジウム以外の白金、パラジウムなどの貴金属成分から選ばれる少なくとも一種からなることが好ましい。
【０００９】
また、本発明の排ガス浄化用触媒は、触媒担体と、該触媒担体上に形成された貴金属担持部とを有する排ガス浄化用触媒において、前記貴金属担持部は、第１の貴金属担持部と、第２の貴金属担持部とからなり、前記第１の貴金属担持部は、担持部成分と、該担持部成分に担持されロジウムのみからなる貴金属触媒とを有し、前記第２の貴金属担持部は、担持部成分と、該担持部成分に担持されロジウム以外の白金、パラジウムなどの貴金属成分から選ばれる少なくとも一種からなる貴金属触媒とを有し、前記ロジウムのみからなる貴金属触媒を担持する前記担持部成分は、ジルコニウム酸化物及びセリウム酸化物からなる酸化物成分と、該酸化物成分を担持する活性アルミナ粉末とからなり、前記活性アルミナ粉末に担持されている前記酸化物成分の中のジルコニウム及びセリウムの総量を１００モル％とすると、前記ジルコニウムの担持量は７５モル％以上であることを特徴とする。
【００１０】
本願の課題を解決する他の発明の排ガス浄化用触媒は、触媒担体と、該触媒担体上に形成された貴金属担持部とを有する排ガス浄化用触媒において、前記貴金属担持部は、担持部成分と、該担持部成分に担持された貴金属触媒とを有し、該貴金属触媒はロジウムのみからなり、該ロジウムのみを担持する前記担持部成分は、セリウム酸化物を含まずジルコニウム酸化物からなる酸化物成分と、該酸化物成分を担持する活性アルミナ粉末とからなることを特徴とする。
【発明の効果】
【００１１】
本発明の排ガス浄化用触媒は、触媒金属であるロジウムがジルコニウム酸化物リッチの担持層上に担持されているため、ロジウムの安定性が高まり従来の触媒に比べて耐熱性が向上する。耐久試験後においても高い浄化性能を有し、かつ比較的低温域で浄化性能を発揮することができる。したがって、エンジン始動後においても速やかに触媒活性を示して、排ガスを浄化することができる。
【図面の簡単な説明】
【００１２】
【図１】試験例における触媒のエージング条件の説明図である。
【図２】試験例における実施例２と比較例１の触媒のＨＣ、ＣＯ、ＮＯｘの５０％浄化温度の棒グラフである。
【図３】試験例における実施例２と比較例１の触媒のクロス浄化率の棒グラフである。
【発明を実施するための形態】
【００１３】
【００１４】
【００１５】
【００１６】
【００１７】
【００１８】
本発明の第１の排ガス浄化用触媒は、ロジウムと、ロジウム以外の他の貴金属触媒とを担持した担持層がジルコニウムとセリウムとの混合酸化物と活性アルミナとの混合物に担持して形成されている。ロジウムを担持した担持層成分を、ジルコニウムに富むセリウムとの混合酸化物で構成することによりロジウムの安定性を保ち浄化用触媒のクロス浄化率をより高めることができる。
【００１９】
この混合酸化物は、例えばセリウム、ジルコニウムのそれぞれの溶解液を混合してアンモニア水で共沈殿させて生成物を焼成して形成することができる。この際ジルコニウムの量は、混合酸化物中に７５モル％以上存在することが触媒の安定性を高め触媒活性を保持するために好ましい。また、この際ロジウムはジルコニウムとセリウムの混合酸化物に直接担持した後、活性アルミナを混合してスラリー状として担持層を形成してもよい。なお、使用する活性アルミナ粉末はランタンを固溶しなくても安定な担持層の形成が可能となる。
【００２０】
本発明の第１の排ガス浄化用触媒は、後述の他の発明の排ガス浄化用触媒と同様に、貴金属触媒のロジウムに加えて白金を担持した担持層を加えて担持してもよい。白金の担持もロジウムと同様にセリウムとジルコニウムの酸化物に担持して用いることが好ましい。そして、トータルとしてのセリウムとジルコニウムの比率においてもジルコニウムのモル比率が高いもの、すなわちジルコニウムのモル％が７５以上であることが好ましい。
【００２１】
担持層に担持する酸化物の総量は、触媒容量１リットル当たり、セリウム、ジルコニウム量がそれぞれ０．１〜０．４モル／Ｌ、０．１〜０．６モル／Ｌの範囲であることが望ましい。触媒中でのセリウム量が０．１モル／Ｌ未満の場合、酸素吸蔵量が減少し、触媒活性が低下する。また、０．４モル／Ｌを超えると性能の向上は僅かでコスト面で好ましくない。ジルコニウム量が０．１モル／Ｌ未満の場合、ロジウムの安定性が低下するので好ましくない。また、０．６モル／Ｌを超えて添加しても触媒の安定性の向上は僅かであり高価となるので好ましくない。
【００２２】
また、ロジウムの担持量は、触媒容量１リットル当たり０．０１〜５ｇであることが望ましい。ロジウムの担持量が０．０１ｇ／Ｌ未満の場合、十分な触媒活性が得られないので好ましくない。また５ｇ／Ｌを超えると、それ以上ロジウムの担持量を増加させても性能向上は僅かで高価となり好ましくない。白金を担持する場合の担持量は、０．１〜５ｇである。担持量が０．１ｇ／Ｌ未満の場合、十分な触媒活性が得られないおそれがあり好ましくない。また、５ｇ／Ｌを超えると、それ以上白金の担持量を増加させても性能の向上は僅かで高価となるので好ましくない。
【００２３】
このような貴触媒金属のロジウムをジルコニウム酸化物が富む担持層に担持した構成とすることで、同じ組成で均一に担持した触媒に比較して、低温域での触媒活性度を高くすることができる。すなわち、本発明の触媒では耐久試験後の触媒の５０％浄化温度を低くでき低温活性の課題が実現できる。
【００２４】
排ガス浄化用触媒は、触媒担体と、該触媒担体上に形成された貴金属担持層とからなる排ガス浄化用触媒において、前記貴金属担持層は、担持層成分と、該担持層成分に担持された貴金属触媒とを有し、該貴金属触媒はロジウムを含み、該ロジウムを担持する前記担持層成分は、ジルコニウム酸化物及びセリウム酸化物の中の少なくとも１種からなる酸化物成分と、該酸化物成分を担持する活性アルミナ粉末とからなり、該活性アルミナ粉末に担持されている前記酸化物成分の中のジルコニウムおよびセリウムの総量を１００モル％とすると、前記ジルコニウムの担持量は７５モル％以上である。
【００２５】
なお、ジルコニウム、セリウムの総量１００モル％は、ジルコニウム、セリウム各原子の原子モルを百分率で表すものである。
前記活性アルミナ粉末はランタンが固溶した安定化アルミナ粉末であることが好ましい。
前記担持層成分は予め前記ジルコニウム酸化物が担持された前記活性アルミナをスラリーから形成されたものであることが好ましい。
【００２６】
前記ロジウムを担持する前記担持層成分における前記酸化物成分の中のジルコニウム及びセリウムの総量を１００モル％とすると、前記ジルコニウムの担持量は９０モル％以上であることが好ましい。
本願の課題を解決する他の発明の排ガス浄化用触媒は、触媒担体と該触媒担体上に形成された無機酸化物の担持層と該担持層に担持された貴金属触媒とからなる。本発明の特徴は、貴金属触媒のロジウムがジルコニウム酸化物を担持した活性アルミナ粉末上に担持された担持層を有することにある。貴金属触媒のロジウムがジルコニウム酸化物の近傍に担持されていることでロジウムによる浄化特性を高めると共にロジウムの安定性や耐久性を保持することができる。
ロジウムを活性アルミナ、あるいはセリウム酸化物を含む活性アルミナに担持した場合よりもロジウムの優れた浄化触媒としての効果が発揮できる。さらに、前記ジルコニウムを担持した活性アルミナに対して劣位量セリウム酸化物を配合した担持層成分にロジウムを担持した担持層も同様にロジウムによる浄化特性を高めると共にロジウムの安定性や耐久性を保持することができる。
前記活性アルミナ粉末に担持されているジルコニウム酸化物およびセリウム酸化物の量は、ジルコニウムおよびセリウムの総量を１００モル％とすると、該ジルコニウムの担持量は７５モル％以上とする。セリウムの添加量が２５モル％以上となると触媒の低温活性が失われるので好ましくない。
前記活性アルミナ粉末は、ランタンを固溶すること活性アルミナが安定化され担持している酸化物および貴金属触媒が安定化されて触媒の浄化性能が向上するので好ましい。
触媒担体上に形成される上記の担持層は、ジルコニウム酸化物、必要に応じてセリウム酸化物を混合して担持した活性アルミナ粉末にロジウムを担持した混合物をスラリー状にして触媒担体上にコートして担持することで均一な担持層が形成できる。この活性アルミナ粉末などの酸化物をスラリーで担持する際、貴金属触媒のロジウムを予め前記酸化物粉末に担持したスラリーを用いて担持層を形成することが好ましい。これにより、触媒金属のロジウムがジルコニウム酸化物上に均一に分散し、安定化し触媒の耐熱性を高め触媒活性を有効に発揮させることができる。
前記触媒担体上には、さらに貴金属触媒の白金やパラジウムなどを担持した活性アルミナ粉末およびセリウム酸化物、ジルコニウム酸化物とからなる担持成分を上記のロジウムを担持した担持成分に混合して均一のスラリーとして触媒担体上に担持して触媒を形成することができる。前記触媒担体は、例えばセラミックスや金属製のハニカム構造体のモノリス担体が利用できる。
前記貴金属触媒は、さらに、前記ロジウム以外の貴金属触媒である他貴金属触媒を含み、該他貴金属触媒を担持する前記担持層成分は、ジルコニウム酸化物及びセリウム酸化物の中の少なくとも１種からなる酸化物成分と、該酸化物成分を担持する活性アルミナ粉末とからなることが好ましい。
また、排ガス浄化用触媒は、触媒担体と、該触媒担体上に形成された貴金属担持層とからなる排ガス浄化用触媒において、前記貴金属担持層は、担持層成分と、該担持層成分に担持された貴金属触媒とを有し、該貴金属触媒は、ロジウムと、ロジウム以外の貴金属触媒である他貴金属触媒とからなり、前記担持層成分は、前記ロジウムを担持するロジウム担持部と、ロジウム以外の前記他貴金属触媒を担持する他貴金属担持部とからなり、前記ロジウム担持部は、少なくともジルコニウムとセリウムとの混合酸化物粉末と、活性アルミナ粉末とで形成されており、前記ロジウム担持部における前記混合酸化物粉末の中のジルコニウム及びセリウムの総量を１００モル％とすると前記ジルコニウムの担持量は７５モル％以上１００モル％未満であり、前記他貴金属担持部は、少なくともジルコニウムとセリウムとの混合酸化物粉末と、活性アルミナ粉末とで形成されていてもよい。
【００２７】
前記排ガス浄化用触媒は、触媒金属であるロジウムがジルコニウム酸化物リッチの担持層上に担持されているため、ロジウムの安定性が高まり従来の触媒に比べて耐熱性が向上する。耐久試験後においても高い浄化性能を有し、かつ比較的低温域で浄化性能を発揮することができる。したがって、エンジン始動後においても速やかに触媒活性を示して、排ガスを浄化することができる。
【実施例】
【００２８】
以下、本発明について、参考例、実施例及び比較例により具体的に説明する。
【００２９】
（参考例１）
３モル％のランタンを含有する活性アルミナ粉末を、硝酸ジルコニウム水溶液中に浸漬し、攪拌後、乾燥、焼成してジルコニウムを担持したランタン含有活性アルミナ粉末を得た。
【００３０】
このジルコニウム酸化物担持活性アルミナ粉末を硝酸ロジウム水溶液中に浸漬し、乾燥しロジウムを固定した粉末を得た。このロジウムを固定した活性アルミナ粉末と硝酸水溶液、バインダーおよび脱イオン水とでスラリー化しスラリーＡを得た。次に、３モル％のランタンを含有活性アルミナ粉末を、硝酸セリウム溶液と硝酸ジルコニウム溶液を混合した溶液中（セリウムとジルコニウムの比でセリウム量が多い溶液）に浸漬し、攪拌後、該溶液中にアンモニア水を添加し、乾燥、焼成してランタン含有活性アルミナに、セリウム酸化物とジルコニウム酸化物を担持した粉末を得た。
【００３１】
更に、この粉末をジニトロジアミン白金溶液中に浸漬し、乾燥し白金を固定したセリウム酸化物とジルコニウム酸化物担持活性アルミナ粉末を得た。この白金を固定したセリウム酸化物とジルコニウム酸化物を担持した活性アルミナ粉末と硝酸水溶液、バインダーおよび脱イオン水でスラリー化しスラリーＢを得た。スラリーＡおよびスラリーＢを１：１の割合で混合し、直径８０ｍｍ、長さ１００ｍｍのハニカム担体にコート、乾燥、焼成して触媒１を得た。
【００３２】
触媒組成は、Ｐｔ１．５ｇ／Ｌ、Ｒｈ０．３ｇ／Ｌ、Ｃｅ０．２１ｍｏｌ／Ｌ、Ｚｒ０．２９ｍｏｌ／Ｌ、Ｌａ０．０３ｍｏｌ／Ｌであった。
【００３３】
（実施例１）
３モル％のランタンを含有活性アルミナ粉末を、硝酸セリウム溶液と硝酸ジルコニウム溶液を混合した溶液中（セリウムとジルコニウムの比でジルコニウム量が多い溶液）に浸漬し、攪拌後、該溶液中にアンモニア水を添加し、乾燥、焼成してランタン含有活性アルミナにセリウム酸化物とジルコニウム酸化物とを担持した粉末を得た。
【００３４】
上記酸化物担持活性アルミナ粉末を硝酸ロジウム水溶液中に浸漬し、乾燥しロジウムを固定した粉末を得た。このロジウムを固定した酸化物担持活性アルミナ粉末と硝酸水溶液、バインダーおよび脱イオン水とでスラリー化しスラリーＡを得た。次に、３モル％のランタンを含有活性アルミナ粉末を、硝酸セリウム溶液と硝酸ジルコニウム溶液を混合した溶液中（セリウムとジルコニウムの比でジルコニウム量が多い溶液）に浸漬し、攪拌後、該溶液中にアンモニア水を添加し、乾燥、焼成してランタン含有活性アルミナにセリウム酸化物とジルコニウム酸化物を担持した粉末を得た。
【００３５】
更に、上記の酸化物担持粉末をジニトロジアミン白金溶液中に浸漬し、乾燥し白金を固定した活性アルミナ粉末を得た。この白金を固定した上記酸化物を担持した活性アルミナ粉末と硝酸水溶液、バインダーおよび脱イオン水でスラリー化しスラリーＢを得た。スラリーＡおよびスラリーＢを１：１の割合で混合し、直径８０ｍｍ、長さ１００ｍｍのハニカム担体にコート、乾燥、焼成して触媒２を得た。
【００３６】
触媒組成は、Ｐｔ１．５ｇ／Ｌ、Ｒｈ０．３ｇ／Ｌ、Ｃｅ０．１４ｍｏｌ／Ｌ、Ｚｒ０．３６ｍｏｌ／Ｌ、Ｌａ０．０３ｍｏｌ／Ｌであった。
【００３７】
（実施例２）
活性アルミナ粉末にセリウム酸化物とジルコニウム酸化物の担持比率を変えた以外実施例１と同様の操作により触媒３を得た。
【００３８】
触媒組成は、Ｐｔ１．５ｇ／Ｌ、Ｒｈ０．３ｇ／Ｌ、Ｃｅ０．１６ｍｏｌ／Ｌ、Ｚｒ０．３４ｍｏｌ／Ｌ、Ｌａ０．０３ｍｏｌ／Ｌであった。
【００３９】
（実施例３）
硝酸セリウム溶液と硝酸ジルコニウム溶液を混合した溶液中（セリウムとジルコニウムの比でジルコニウム量が多い溶液）にアンモニア水を添加して生成した、セリウム・ジルコニウムの共沈殿物を、乾燥、焼成してセリウム、ジルコニウム混合酸化物を得た。
【００４０】
このセリウム、ジルコニウムの混合酸化物と、活性アルミナ粉末を硝酸ロジウム溶液中に浸漬し、乾燥してロジウムを固定した混合酸化物を含む活性アルミナ粉末を得た。
このロジウムを固定した上記で得た粉末と硝酸水溶液および脱イオン水でスラリー化しスラリーＡを得た。
【００４１】
硝酸セリウム溶液と硝酸ジルコニウム溶液を混合した溶液中（セリウムとジルコニウムの比でセリウム量が多い溶液）にアンモニア水を添加して生成した、セリウム・ジルコニウムの共沈殿物を、乾燥、焼成してセリウム、ジルコニウム混合酸化物を得た。
このセリウム、ジルコニウムの混合酸化物と、活性アルミナ粉末をジニトロジアミン白金溶液中に浸漬し、乾燥して白金を固定した混合酸化物含有活性アルミナ粉末を得た。
【００４２】
このロジウムを固定した上記の粉末と硝酸水溶液および脱イオン水でスラリー化しスラリーＢを得た。
スラリーＡおよびスラリーＢを１：１の割合で混合し、直径８０ｍｍ、長さ１００ｍｍのハニカム担体にコート、乾燥、焼成して触媒４を得た。
触媒組成は、Ｐｔ１．５ｇ／Ｌ、Ｒｈ０．３ｇ／Ｌ、Ｃｅ０．１６ｍｏｌ／Ｌ、Ｚｒ０．３４ｍｏｌ／Ｌ、Ｌａ０．０３ｍｏｌ／Ｌであった。
【００４３】
（実施例４）
硝酸セリウム溶液と硝酸ジルコニウム溶液を混合した溶液中（セリウムとジルコニウムの比でジルコニウム量が多い溶液）にアンモニア水を添加して生成した、セリウム・ジルコニウムの共沈殿物を、乾燥、焼成してセリウム、ジルコニウム混合酸化物を得た。
【００４４】
このセリウム、ジルコニウムの酸化物を硝酸ロジウム溶液中に浸漬し、乾燥してロジウムを固定した混合酸化物粉末を得た。
このロジウムを固定したセリウム、ジルコニウムの混合酸化物粉末と活性アルミナと、硝酸水溶液および脱イオン水でスラリー化しスラリーＡを得た。
硝酸セリウム溶液と硝酸ジルコニウム溶液を混合した溶液中（セリウムとジルコニウムの比でセリウム量が多い溶液）にアンモニア水を添加して生成した、セリウム・ジルコニウムの共沈殿物を、乾燥、焼成してセリウム、ジルコニウム混合酸化物を得た。
【００４５】
このセリウム、ジルコニウムの混合酸化物粉末をジニトロジアミン白金溶液中に浸漬し、乾燥して白金を固定した粉末を得た。
このロジウムを固定したセリウム、ジルコニウム混合酸化物粉末と、活性アルミナ粉末と硝酸水溶液および脱イオン水でスラリー化しスラリーＢを得た。
スラリーＡおよびスラリーＢを１：１の割合で混合し、直径８０ｍｍ、長さ１００ｍｍのハニカム担体にコート、乾燥、焼成して触媒５を得た。
【００４６】
触媒組成は、Ｐｔ１．５ｇ／Ｌ、Ｒｈ０．３ｇ／Ｌ、Ｃｅ０．１６ｍｏｌ／Ｌ、Ｚｒ０．３４ｍｏｌ／Ｌ、Ｌａ０．０３ｍｏｌ／Ｌであった。
【００４７】
（比較例１）
３モル％のランタンを含有する活性アルミナを、硝酸ロジウム水溶液中に浸漬し、乾燥してロジウムを固定した粉末を得た。
【００４８】
このロジウムを固定した粉末と硝酸水溶液および脱イオン水でスリラー化しスラリーＡを得た。次に３モル％のランタンを含有する活性アルミナをジニトロジアミン白金溶液中に浸漬し、乾燥して白金を固定した粉末を得た。この白金を固定した粉末と硝酸水溶液および脱イオン水でスリラー化しスラリーＢを得た。
【００４９】
スラリーＡおよびスラリーＢを１：１の割合で混合し、直径８０ｍｍ、長さ１００ｍｍのハニカム担体にコート、乾燥、焼成して触媒２を得た。触媒組成は、Ｐｔ１．５ｇ／Ｌ、Ｒｈ０．３ｇ／Ｌ、Ｌａ０．０３ｍｏｌ／Ｌであった。
【００５０】
（比較例２）
活性アルミナ粉末を硝酸セリウム溶液中に浸漬し、乾燥、焼成してセリウム含有アルミナ粉末を得た。セリウム担持活性アルミナ粉末を硝酸ロジウム溶液中に浸漬し、乾燥してロジウムを固定した粉末を得た。このロジウムを固定した粉末と硝酸水溶液および脱イオン水でスラリー化しスラリーＡを得た。
【００５１】
活性アルミナ粉末を硝酸セリウム溶液中に浸漬し、乾燥、焼成してセリウム含有アルミナ粉末を得た。セリウム担持活性アルミナ粉末をジニトロジアミン白金溶液中に浸漬し、乾燥して白金を固定した粉末を得た。この白金を固定した粉末と硝酸水溶液および脱イオン水でスラリー化しスラリーＢを得た。スラリーＡおよびスラリーＢを１：１の割合で混合し、直径８０ｍｍ、長さ１００ｍｍのハニカム担体にコート、乾燥、焼成して触媒２を得た。
【００５２】
触媒組成は、Ｐｔ１．５ｇ／Ｌ、Ｒｈ０．３ｇ／Ｌ、Ｌａ０．０３ｍｏｌ／Ｌであった。
【００５３】
（比較例３）
ロジウムの担持部のセリウムとジルコニウムの比率を表１に示したように３０：７０に変え、白金担持部をジルコニウムのみとした以外は実施例１と同様の方法で触媒を調製した。
【００５４】
触媒組成は、Ｐｔ１．５ｇ／Ｌ、Ｒｈ０．３ｇ／Ｌ、Ｃｅ０．７５ｍｏｌ／Ｌ、Ｚｒ０．４２５ｍｏｌ／Ｌ、Ｌａ０．０３ｍｏｌ／Ｌであった。
【００５５】
（比較例４）
ロジウム担持部および白金担持部のセリウムとジルコニウムの比率を表１に示したように変えた以外は実施例１と同様の方法で触媒を調製した。
【００５６】
触媒組成は、Ｐｔ１．５ｇ／Ｌ、Ｒｈ０．３ｇ／Ｌ、Ｃｅ０．３ｍｏｌ／Ｌ、Ｚｒ０．２ｍｏｌ／Ｌ、Ｌａ０．０３ｍｏｌ／Ｌであった。
【００５７】
（比較例５）
ロジウム担持部および白金担持部のセリウムとジルコニウムの比率を表１に示したように変えた以外は実施例１と同様の方法で触媒を調製した。
【００５８】
触媒組成は、Ｐｔ１．５ｇ／Ｌ、Ｒｈ０．３ｇ／Ｌ、Ｃｅ０．１６ｍｏｌ／Ｌ、Ｚｒ０．３４ｍｏｌ／Ｌ、Ｌａ０．０３ｍｏｌ／Ｌであった。
【００５９】
（比較例６）
３モル％のランタンを含有活性アルミナを、硝酸セリウム溶液と硝酸ジルコニウム溶液を混合した溶液中（セリウムとジルコニウムの比でジルコニウム量が多い溶液）に浸漬し、攪拌後、該溶液中にアンモニア水を添加し、乾燥、焼成してランタン含有活性アルミナと、セリウム、ジルコニウム酸化物含有粉末を得た。この混合粉末に硝酸水溶液、バインダーおよび脱イオン水でスラリー化しスラリーＡを得た。
【００６０】
このスラリーＡを直径８０ｍｍ、長さ１００ｍｍのハニカム担体にコート、乾燥後、硝酸セリウム溶液および硝酸ジルコニウム溶液に浸漬後、乾燥、焼成してコート層を形成した。次に上記のコート層をジニトロジアミン白金溶液、および硝酸ロジウム溶液に浸漬し触媒を調製した。
【００６１】
触媒組成は、Ｐｔ１．５ｇ／Ｌ、Ｒｈ０．３ｇ／Ｌ、Ｃｅ０．１２５ｍｏｌ／Ｌ、Ｚｒ０．３７５ｍｏｌ／Ｌ、Ｌａ０．０３ｍｏｌ／Ｌであった。上記の各触媒の構成と組成およびトータルのＣｅおよびＺｒの担持量を表１に示した。
【００６２】
【表１】
0004674264.tif 000002
【００６３】
（試験例）  
参考例１、実施例１〜４および比較例１〜６で得られた触媒を２個ずつ別々に排気量４０００ＣＣのガソリンエンジンに取り付け、第１図に示すエージング条件で、平均のエンジン回転数３５００ｒｐｍ、触媒入り口排気ガス温度８００℃、触媒中央部の排気ガス温度１０５０℃で２０時間の耐久試験を行った。
【００６４】
エージング条件は第１図に示すように、１サイクルを３０秒とするサイクルで、１サイクル中の初めの１０秒は理論空燃費Ａ／Ｆ＝１４．６で制御し、その後、燃料を２６秒目まで増大させ１０秒目から１６秒目までＡ／Ｆ＝１３前後の状態を保つ。また、１６秒目から３０秒目まで２次空気を導入することにより、１６秒目から２５秒目までＡ／Ｆ＝１４．８に制御し、そのまま３０秒目まで続ける制御をするものである。１サイクルの１６秒目から触媒中央部の温度が上昇し、１０５０℃に達し、２６秒目からは酸素過剰下で１０５０℃から温度が降下する耐久試験となる。
【００６５】
前記した耐久試験を行った各触媒は、次に排気量２０００ＣＣのガソリンエンジンに取り付け、触媒性能を評価した。評価条件はエンジン回転数を１４００ｒｐｍ、理論空燃費Ａ／Ｆ＝１４．６で制御し、触媒入口の温度を変化させてＨＣ、ＣＯおよびＮＯｘの５０％浄化温度を求めた。また、ＨＣ−ＮＯｘとＣＯ−ＮＯｘのクロス浄化率と、その評価結果を表２に示す。なお、表１中の貴金属触媒の量は全て同じ量であり担持部の組成および担持状態の差異によることを示している。
【００６６】
【表２】
0004674264.tif 000003
【００６７】
表２に示すように参考例１及び本実施例１から４の各触媒は、比較例１から６の各触媒と比較してＨＣ、ＣＯ、ＮＯｘの各５０％浄化温度が耐久試験後においても低くなっている。すなわち、低温域においても活性を示し触媒が耐熱性を保持していることが判る。さらにクロス浄化率の値も高くなっている。
比較例６はアルミナにセリウムとジルコニウムを同時に担持したコート層を形成した後に、触媒金属を担持した触媒で、５０％浄化温度が高く、クロス浄化率が最も低い。比較例１はアルミナの単独のコート層の場合でクロス浄化率および５０％浄化温度は比較例６よりは向上するが５０％浄化温度は、各実施例に比べても低い。比較例２は、ジルコニウムを全く含まない場合でクロス浄化率および５０％浄化温度も充分でない。比較例３は、セリウムがロジウム担持部で多く、白金担持部では存在しない例で比較例２と同様に充分な浄化性能を示さない。比較例４は、ロジウム、白金担持部共セリウム量が多い場合でこの場合も実施例に比べて充分な浄化性能を示していない。比較例５は、ロジウム担持部のセリウム量が多い場合でありトータルとして同じセリウムとジルコニウム量の実施例２に比べて浄化性能が充分でない。
【００６８】
実施例１，２が請求項３に相当する触媒組成であり、実施例３と４が請求項１、２に相当する触媒組成を用いている。上記のように本発明の触媒はいずれも優れた排ガス浄化性能を有していることを示している。
また、実施例２と比較例１についての耐久試験後の触媒の５０％浄化温度およびクロス浄化率を図２、３に示した。
【００６９】
表２および図２，図３に示したように、本発明の触媒は耐久試験後においても浄化性能が優れ低温域でも高い排ガス浄化性能を有することを示している。
【図１】
0004674264.tif 000004
【図２】
0004674264.tif 000005
【図３】
0004674264.tif 000006